СПОСОБ ПОДГОТОВКИ ВОЛОКНИСТОГО МАТЕРИАЛА ДЛЯ ПОЛУЧЕНИЯ ЧИСТОЛЬНЯНОЙ ПРЯЖИ СРЕДНЕЙ И МАЛОЙ ЛИНЕЙНЫХ ПЛОТНОСТЕЙ

1. Способ подготовки волокнистого материала для получения чистольняной пряжи средней и малой линейных плотностей, включающий переходы: сортировку, очистку, выравнивание, утонение и формирование волокнистого материала в виде ленты, модификацию этого материала и разрушение межволоконных связей, возникших на заключительной стадии модификации волокнистого материала, перед его обработкой на оборудовании шерстопрядильного или хлопкопрядильного производств.
2. Способ по п.1, отличающийся тем, что формирование волокнистого материала в ленту осуществляют с комплексными волокнами, состоящими из элементарных волокон с линейной плотностью в пределах 0,125-0,60 текс, длиной в пределах 15,0-45,0 мм и относительной разрывной прочностью в пределах 55,0-80,0 сН/текс.
р.н
расщ
3. Способ по п.1, отличающийся тем, что параметры ленты составляют: линейная плотность - 20,0-45,0 ктекс, массодлина волокон - 200-400 мм, расщепленность волокон - 180-700, количество элементарных волокон, связанных в пучки одревеснением - 10-40%, содержание инкрустов - 2,0-3,5%, массовая доля недоработки - 0,1-4,0%, массовая доля сора и костры - 1,0-7,0, количество шишек на 40 г ленты - 2,3-6,5, общий коэффициент вариации С·С - 260-500.
4. Способ по п.1, отличающийся тем, что процесс модификации волокнистого материала включает котонизацию волокнистого материала в ленте, его химическое облагораживание и сушку.
5. Способ по п.4, отличающийся тем, что в процессе котонизации льняного волокнистого материала укорочение и утонение комплексных льняных волокон, очистка их от костры и сорных примесей, а также удаление коротких и слабых волокон выполняется посредством растаскивания и разрыва волокон в ленте.
6. Способ по п.5, отличающийся тем, что после котонизации в льняном волокнистом материале количество костры и сорных примесей не должно превышать 1,5%, содержание волокон с длиной более 15 мм не должно быть меньше 80%, средняя массодлина волокон находится в пределах 35,0-60,0 мм, а средняя линейная плотность - в пределах не более 1,7 текс.
р.н
расщ
7. Способ по п.1, отличающийся тем, что разрушение межволоконных связей в модифицированном волокнистом материале перед его обработкой на оборудовании шерстопрядильного или хлопкопрядильного производств производят из условия получения параметров ленты из волокнистого материала в пределах: линейная плотность ленты 45,0-20,0 текс, линейная плотность волокна - не более 0,80 текс, массодлина волокна в пределах 25,0-40,0 мм, удельная прочность - не менее 45,0 сН/текс, массовая доля недоработки - 0,1-2,5%, массовая доля сора и костры - не более 1,0, число шишек на 40 г ленты - 1,4-2,8, общий коэффициент вариации С·С - 260-320.